(57)【要約】      （修正有）【課題】高伸長性、低着圧性であり、衣類内温度を快適に保つことができる衣類、特にダウンジャケットを提供する。【解決手段】経糸１と緯糸２にストレッチ糸を用いた袋織生地の表側生地３と裏側生地４の間に充填物が充填されている袋織生地からなる衣類であって、袋織生地が複数の区画から構成されており、袋織生地の組織が平二重織であり、かつ、その接結箇所が一重織であり、一重織接結箇所の組織が３：１平織であり、ストレッチ糸が、ポリウレタン弾性糸を軸に長繊維をカバリングしたナイロンＦＴＹ(Filament Twisted Yarn)であり、接結箇所を含む袋織生地全体の通気度が６ｍｌ／ｃｍ２／秒以上であり、充填物が合成繊維からなる人工羽毛素材である、衣類。【選択図】図１
2019108622.tif 000002
【特許請求の範囲】
【請求項１】
経糸と緯糸にストレッチ糸を用いた袋織生地の表側生地と裏側生地の間に充填物が充填されている該袋織生地からなる衣類。
【請求項２】
前記袋織生地が複数の区画から構成されている、請求項１に記載の衣類。
【請求項３】
前記袋織生地の組織が平二重織であり、かつ、その接結箇所が一重織である、請求項１又は２に記載の衣類。
【請求項４】
前記一重織接結箇所の組織が３：１平織である、請求項１〜３のいずれか１項に記載の衣類。
【請求項５】
前記ストレッチ糸が、ポリウレタン弾性糸を軸に長繊維をカバリングしたナイロンＦＴＹ(Filament Twisted Yarn)である、請求項１〜４のいずれか１項に記載の衣類。
【請求項６】
接結箇所を含む袋織生地全体の通気度が６ｍｌ／ｃｍ２／秒以上である、請求項１〜５のいずれか１項に記載の衣類。
【請求項７】
前記充填物が合成繊維からなる人工羽毛素材である、請求項１〜６のいずれか１項に記載の衣類。
【請求項８】
前記人工羽毛素材が、Air Flake（登録商標）、Polartec Alpha（登録商標）、又はPrimaloft Active（登録商標）である、請求項７に記載の衣類。
【請求項９】
ダウンジャケットである、請求項１〜８のいずれか１項に記載の衣類。
【発明の詳細な説明】
【技術分野】
【０００１】
本発明は、経糸と緯糸にストレッチ糸を用いた袋織生地からなる衣類に関する。より詳しくは、経糸と緯糸にストレッチ糸を用いた袋織生地の表側生地と裏側生地の間に充填物が充填されている該袋織生地からなる衣類、特に、ダウンジャケットに関する。
【背景技術】
【０００２】
ダウンジャケット、ダウンベスト、人工羽毛素材である化学繊維を充填物として備えた衣類、例えば、スキーウェアは、表側生地と裏側生地の間に充填された羽毛等の移動をなくすためにキルティングが施されているが、キルティングでは生地布に縫製によるミシン目が存在するため、着用により裏側生地の内部に溜まった暖かい空気がミシン目を通して外部に逃げていくという問題がある。また、ミシン目から羽毛、人工羽毛素材等の充填物が吹き出す（ダウン抜けともいう。）という問題もある。さらに、キルティングを施した生地では、その縫着孔から雨水が浸入しやすいという問題もある。
【０００３】
これらの問題を解決すべく、以下の特許文献１には、表側生地と、裏側生地と、当該表側生地と裏側生地のあいだに充填される充填物とを備え、上記表側生地と裏側生地が織成されることによって形成される二重織物からなる衣類が開示されている。かかる多重織物からなる衣類では、ミシン目がないため、衣類内部の空気が外部に逃げにくく、防寒性に優れ、また、外気が侵入しにくく、防水性にも優れ、さらに充填物により優れた風合いを備えているとされる。
【０００４】
しかしながら、特許文献１に開示されたダウンジャケットでは、ダウン抜けが少なく、耐水圧が高いものの、二重織物の基布自体の伸長性（ストレッチ性）がほとんどなく、着用時につっぱり感があり（着圧が高く）、また、着用者の体への追従性が低くなる結果、着用により衣類内部の温まった空気が外部に逃げてしまい防寒性が低下するという問題がある。
また、特許文献１に開示された二重織物では、基布の通気度が１ｍｌ／ｃｍ２／秒以下と通気性が低いため、着用時に熱がこもり、衣類内部温度の調節がしにくい。
さらに、特許文献１に開示された二重織物では、袋織生地の接結箇所が二重織組織であり、該二重織組織に接結点を設けているため緯糸の密度斑が発生し、表側生地の外観品位が悪化している。
【先行技術文献】
【特許文献】
【０００５】
【特許文献１】特開２０１６−１９１１６３号公報
【発明の概要】
【発明が解決しようとする課題】
【０００６】
前記した従来技術の問題点に鑑み、本発明が解決しようとする課題は、高伸長性、低着圧性であり、かつ、衣類内温度を快適に保つことができる衣類、特にダウンジャケットを提供することである。
【課題を解決するための手段】
【０００７】
本発明社は、前記課題を解決すべく鋭意検討し、実験を重ねた結果、経糸と緯糸にストレッチ糸を用いた袋織生地を用いることにより、前記課題を解決することができることを予想外に見出し、本発明を完成するに至ったものである。
【０００８】
すなわち、本発明は以下のとおりのものである。
［１］経糸と緯糸にストレッチ糸を用いた袋織生地の表側生地と裏側生地の間に充填物が充填されている該袋織生地からなる衣類。
［２］前記袋織生地が複数の区画から構成されている、前記［１］に記載の衣類。
［３］前記袋織生地の組織が平二重織であり、かつ、その接結箇所が一重織である、前記［１］又は［２］に記載の衣類。
［４］前記一重織接結箇所の組織が３：１平織である、前記［１］〜［３］のいずれかに記載の衣類。
［５］前記ストレッチ糸が、ポリウレタン弾性糸を軸に長繊維をカバリングしたナイロンＦＴＹ(Filament Twisted Yarn)である、前記［１］〜［４］のいずれかに記載の衣類。
［６］接結箇所を含む袋織生地全体の通気度が６ｍｌ／ｃｍ２／秒以上である、前記［１］〜［５］のいずれかに記載の衣類。
［７］前記充填物が合成繊維からなる人工羽毛素材である、前記［１］〜［６］のいずれかに記載の衣類。
［８］前記人工羽毛素材が、Air Flake（登録商標）、Polartec Alpha（登録商標）、又はPrimaloft Active（登録商標）である、前記［７］に記載の衣類。
［９］ダウンジャケットである、前記［１］〜［８］のいずれかに記載の衣類。
【発明の効果】
【０００９】
本発明の衣類は、縫目（ミシン目）がないので、縫製時にできる縫い縮み（パッカリング）がなく、キルト縫製部を有するダウンジャケットに比較して、ダウン抜けが少なく、耐水圧が高く、さらに基布自体の伸長性（ストレッチ性）が高く、着用時につっぱり感がなく（着圧が低く）、着用者の体への追従性が高いため、着用により衣類内部の温まった空気が外部に逃げてしまい防寒性が低下するという問題が回避される。さらに、本発明の衣類では、基布の通気度を比較的高くすることができるため、着用時に熱がこもらず、衣類内部温度の調節が可能となる。さらに、本発明の衣類では、袋織生地の接結箇所を一重織組織、例えば、３：１平織組織とすることにより、緯糸の密度斑がなくなり表側生地の外観品位が良好なものとなる。
【図面の簡単な説明】
【００１０】
【図１】袋織生地の一例の断面図である。
【図２】袋織生地の接結箇所が二重織組織であり、該二重織組織に接結点を設けた場合の組織図である。
【図３】袋織生地の接結箇所が一重織組織であり、該一重織が３：１平織である場合の組織図である。
【図４】実施例、比較例において製造したダウンジャケットの正面図である。
【図５】一般的な多重織物の一例を説明する斜視図である。
【図６】一重織物を縫製して作製した服飾品の斜視図である。
【図７】図６の服飾品の耳製造処理工程を説明する断面図である。
【図８】図６の服飾品の耳製造処理工程を説明する断面図である。
【発明を実施するための形態】
【００１１】
以下、本発明の実施形態を詳細に説明する。
＜用語の定義＞
本明細書中、用語「衣類」とは、具体的には、ダウンウェア、ダウンジャケット、ダウンコート等の衣類であるが、これらの衣類に限定されず、ひざ掛け、ふとん、寝袋なのどの寝具等も包含することを意図している。
また、本明細書中、「ダウン」とは、天然羽毛に限定されず、天然羽毛の特性をまねた合成繊維から構成される人工羽毛素材を包含することを意図している。
また、本明細書中、用語「袋織生地からなる衣類」とは、該衣類の一部に袋織生地を用いているものも包含することを意図している。
【００１２】
以下、本実施形態の理解を深めるために従来の縫製部を有する二重織物、及び本実施形態の袋織生地について順に説明する。
【００１３】
＜従来の縫製部を有する二重織物＞
一般的な多重織物、例えば、二重織物２０は、図５に示すように、二枚の一重単位織物２１と２２を表裏に重ね合わせた状態で結束糸２３を用いて縫製することにより製造される。結束糸２３は、綿や合成繊維の撚糸であることができる。このような二重織物２０は、例えば、ベルト、コート、ジャケット、スラックス、バッグなどの服飾品などの素材として用いられている。
例えば、二重織物２０を用いてベルトを製造するためには、図６に示すように、素材としての二重織物２０を所定形状に裁断した後、図７に示すように、裁断した多重織物２０の周縁に存在する結束糸２３を単位織物２１、２２の周縁を開きつつ鋏やナイフなどで切断し、切断した糸屑を取り除く。次いで、図８に示すように、各単位織物２１、２２の周縁部を互いに内側に折り返してアイロンでプレスすることにより耳２４を作り、この耳２４として折り返された部分を縫い糸２５で縫製する。
【００１４】
しかしながら、図５に示す二重織物２０では、撚糸である結束糸２３がかなりの張力で単位織物２１、２２に縫い込まれており、単位織物２１と２２の重ね合わせ部の空気層が小さくなるため、保温性や嵩高性に優れたものとはならない。単位織物２１と２２の間に羽毛等の充填物を充填すれば、保温性や嵩高性に優れたものとなるが、前記したように、単位織物２１、２２の周縁を開きつつ鋏やナイフなどで切断し、糸屑を取り除き、周縁部を互いに内側に折り返してアイロンでプレスして耳２４を作り、この耳２４として折り返された部分を縫い糸２５で縫製するといった多数の工程が必要となる。また、結束糸２３や縫い糸２５の箇所では、これらの糸が単位織物２１と２２を貫通する貫通孔があるため、羽毛等の充填物が貫通孔から抜け出しやすく、また、着用により衣類内部に溜まった温かい空気が外部に漏れ出しやすくなる。
【００１５】
＜袋織生地の組織＞
本実施形態の衣類を構成する表側生地と裏側生地を有する袋織生地の二重部の織組織としては、「経糸と緯糸が交互に規則的に公差している織り方である」平織、「経糸と緯糸が交互に交差することがなく、１本公差したら次は１本飛ばして公差する１×２や、さらに１本飛ばして公差する１×３などの織り方がある」綾織、「緯糸の浮きが少なく、経糸のみが表に出ているように見える光沢が多い織り方である」朱子織、「平織や朱子織などの他の織り方をベースにして、その上に背景にしたい色糸を乗せる織り方である」ベタ織、「細かい絵柄や文字を表現するのに最適な織り方で、特殊な糸を使用したり、糸密度を高めることで通常の織り方では表現できない細かな絵柄や文字が再現できる織り方である」高密度織、「収縮やゆがみに強い織り方である」防縮織、「梨の表面のようなザラザラとして光沢のない表情の織り方である」梨地織などを挙げることができる。これらの織り方の中では、袋織生地の二重部の織組織としては、糸の交差が他の織り方と比較して多いため、生地としては薄いが丈夫である平織が好ましい。
【００１６】
図１に袋織生地の一例の断面図を示す。
図１中、符号１は経糸、符号２は緯糸であり、符号３は表側生地、符号４は裏側生地を示す。また、図２の上段は、図１のＡ部の織組織の組織図であり、図２の下段は、図１のＢ部の織組織の組織図である。図２の中段は、表側生地と裏側生地の接結箇所であり、図２の組織図中、左側から２、６、１０マス目各々における下側から６マス目と、左側から４、８、１２マス目各々における下側から８マス目の計６箇所に、二重織組織において接結点がある。
【００１７】
本実施形態の袋織生地における接結箇所は、特に限定されないが、二重織組織において接結点をもつものはなく、一重織接結箇所の組織が３：１平織であることが好ましい。なぜなら、これにより、表側生地に筋の発生がなくなり、表側生地の外観品位が向上するからである。図３に、一重織接結箇所の組織が３：１平織でとした場合の組織図を示す。
【００１８】
＜ストレッチ糸＞
本実施形態の袋織生地における表側生地と裏側生地を構成する経糸と緯糸は、伸長性（ストレッチ性）を有する糸であれば、特に限定はなく、モノフィラメント糸でもマルチフィラメント糸であってもよいが、衣類に用いるときの生地の強度や耐摩耗性等の観点から、ポリウレタン弾性糸を軸に長繊維をカバリングしたナイロンＦＴＹ(Filament Twisted Yarn)であることが好ましい。ナイロンＦＴＹとしては、NyFTY(Pu17TxNyw33T)が例示される。生地の強度を確保し、かつ、軽量薄地の生地とするため、ストレッチ糸の繊度は、１０ｄｔｅｘ以上９０ｄｔｅｘ以下であることが好ましい。
【００１９】
ストレッチ糸の破断強度は、３．５ｃＮ／ｄｔｅｘ以上であることが好ましく、４．５ｃＮ／ｄｔｅｘ以上であることがより好ましく、１０ｃＮ／ｄｔｅｘ以下であることが好ましく、６ｃＮ／ｄｔｅｘ以下であることがより好ましい。ストレッチ糸の破断強度が上記範囲であると、衣類として適度な引き裂き強力を有する生地が得られる。
【００２０】
ストレッチ糸の破断伸度は、３５％以上であることが好ましく、５０％以下であることが好ましい。破断伸度が３５％未満であると、表側生地又は裏側生地に所定の力がかかったときに、引き裂かれるおそれがあり、他方、破断伸度が５０％を超えると、製織装置との摩擦に起因する強い張力によって断糸しやすくなる。
【００２１】
ストレッチ糸がマルチフィラメントである場合、単糸繊度は、０．５ｄｔｅｘ以上であることが好ましく、１．０ｄｔｅｘ以上であることがより好ましく、３．０ｄｔｅｘ以下であることが好ましく、２．５ｄｔｅｘ以下であることがより好ましい。単糸繊度が上記範囲であると、適切な引き裂き強力を有する。
【００２２】
ストレッチ糸の素材としては、ポリウレタン弾性糸を軸に長繊維をカバリングしたＦＴＹである場合のポリウレタン弾性糸を除き、ナイロン繊維、ポリエステル繊維等の種々の合成繊維で構成することができる。強度、寸法安定性等の観点からは、ポリエステル繊維が好ましいが、耐摩耗性、強度の観点からは、ナイロン繊維が好ましい。ポリエステル繊維としては、例えば、ポリエチレンテレフタレート、ポリブチレンテレフタレート等からなる繊維を挙げることができる。ポリエチレンテレフタレートやポリブチレンテレフタレートに、酸成分としてイソフタル酸、５−ナトリウムスルホイソフタル酸やアジピン酸等の脂肪族ジカルボン酸を共重合させた共重合ポリエステルからなる繊維であってもよい。前記繊維によってマルチフィラメントを構成する繊維の組み合せは同じであっても異なっていてもよく、適宜組み合わせることができる。
【００２３】
＜表側生地と裏側生地の通気度（性）＞
本実施形態の袋織生地における接結箇所を含む袋織生地全体（すなわち、表側生地又は裏側生地のみでない）の通気度、は、フラジール形法によって測定される通気度において、６ｍｌ／ｃｍ２／秒以上であることが好ましい。一般には、表側生地と裏側生地の間に充填される充填物が抜けにくくなるため、通気度は低い方が好ましいが、充填物を、天然羽毛に代えて、合成繊維のから構成される人工羽毛素材を用いることで、軽さ、保温性、復元性を保持したまま、ダウン抜け（吹き出し）を回避することができる。通気度を６ｍｌ／ｃｍ２／秒以上であれば、着用時に熱がこもらず、衣類内部温度の調節が可能となるため、衣類として快適なものとすることができる。
【００２４】
＜袋織生地の耐水圧＞
接結箇所を含む袋織生地の耐水圧は、浸水を防ぐために３００ｍｍＨ２Ｏ以上であることが好ましい。また、衣類の表側生地の表面には、撥水加工を施すこともできる。撥水剤としては一般的な繊維用撥水加工剤でよく、例えば、シリコーン系撥水剤、パーフルオロアルキル基を有するポリマーからなるフッ素系撥水剤、パラフィン系撥水剤が挙げられる。中でも、フッ素系撥水剤を用いると、被膜の屈折率を低く抑えることができ、さらに、繊維表面における光の反射を低減できるため、特に好ましい。撥水加工の方法は、パディング法、スプレー法、プリント法、コーティング、グラビア法など一般的な方法を用いることができる。
【００２５】
＜袋織生地のカバーファクター＞
袋織生地のカバーファクター（ＣＦ）は、以下の式により求められる。
ＣＦ＝Ｔ×（ＤＴ）１／２＋Ｗ×（ＤＷ）１／２
上式において、ＴとＷはそれぞれ織物の経糸密度と緯糸密度（本／インチ）を示し、ＤＴとＤＷはそれぞれ経糸と緯糸の繊度（ｄｔｅｘ）を示す。
上式より求められる仕上げ後の袋織生地のＣＦは、軽量薄地、通気度の観点から、２６００以上であることが好ましい。
用いる経糸と緯糸の特性に依存するが、製織性の観点から、製織直後の生機のＣＦは、１５００〜３２００であることが好ましい。本実施形態の衣類の袋織生地にいては、生機の仕上げ加工（後加工）において、幅入れ率を２０〜５０％と比較的高くすることが好ましい。かかる幅入率とすることにより、生地としての伸長性と通気性のバランスが良好なものとなる。
【００２６】
＜袋織生地の曲げ剛性＞
本実施形態の袋織生地における袋織生地全体（すなわち、表側生地又は裏側生地のみでない）の曲げ剛性は、タテ・ココいずれも、ＫＥＳ−Ｇ２曲げ試験機を用いて測定するとき、０．０１５〜０．０５５ｇｆ・ｃｍ２／ｃｍであることが好ましい。曲げ剛性がこの範囲にあれば、衣服としての伸長性（ストレッチ性）が良好となる。
【００２７】
＜袋織生地の区画＞
表側生地と裏側生地が接結箇所により接結され、複数の区画を有する袋織生地を得るためには、出来上がった生地が袋状になり、所望量の充填物を充填するための容量をもつように、仕上げ後の単位区画の面積を定め、幅入れ率を考慮して、製織、仕上げ加工を実施する必要がある。また、表側生地と裏側生地の間に充填される充填物の重量、嵩高性、保温性等を考慮し、さらに柔らかい風合いを得ることができるように、仕上げ後の単位区画の面積を定める必要がある。単位区画の面積は、一般には、１平方インチ以上であることが好ましい。織機としては、例えば、エアージェットルーム、ウォータージェットルーム、レピアルームなどが、また、開口装置としては、ドビー、ジャガードなどが使用可能ある。本実施形態の袋織生地は、表側生地と裏側生地からなる少なくとも２層を備える必要があるが、２層に限定されるものでなく、用途に応じて３層又はそれ以上の層から構成することができる。
【００２８】
＜カレンダー加工＞
本実施形態の袋織生地の表側生地と裏側生地には、カレンダー加工を施さないことが好ましい。カレンダー加工を施すことにより、カレンダー加工面においてモノフィラメントが配列し、圧縮・固定されるために、通気度の低い織物となるからである。
【００２９】
＜表側生地と裏側生地の間に充填される充填物＞
本実施形態の衣類を構成する表側生地と裏側生地の間に充填される充填物としては、羽毛（ダウン）、羽根（フェザー）、綿、ポリエステル、ナイロン等を用いることができるが、優れた軽さ、保温性、嵩高性を確保しつつ、ダウン抜けを防止する観点から、ポリエステルやナイロン等の合成繊維からなり、単糸繊度が０．１〜５．０ｄｔｅｘの短繊維又は長繊維である人工羽毛素材が好ましい。人工羽毛素材としては、倉敷紡績株式会社製のAir Flake（登録商標）、Polartec 社製のPolartec Alpha（登録商標）、Primaloft Active（登録商標）が挙げられる。充填物の目付けは、優れた保温性を得る観点から、５０〜５００ｇ／ｍ２の範囲内であることが好ましい。
【００３０】
＜衣類＞
本実施形態の衣類として、図４に示すダウンジャケット５を例示することができる。
図４中、符号６は、接結箇所の間隔（又はキルト間隔）を示す。
【００３１】
＜ダウンジャケットの着圧性＞
本実施形態の衣類がダウンジャケットである場合、着用時における、抱え込み動作時の背中肩部の着圧変化、肘曲げ時の肘部の着圧変化を着圧センサーで測定するとき、これらの着圧変化はいずれも２５ｈＰａ以下であることが好ましく、より好ましくは２０ｈＰａ以下である。着圧変化がこの範囲にあれば、着用時のつっぱり感がなく、着心地が快適なものとなる。これらの着圧変化の下限は特に限定されないが、３ｈＰａ以上であることができる。
【００３２】
＜ダウンジャケットの伸長率＞
上記抱え込み時、肘曲げ時の生地の伸長率を、「動作歪み測定」により測定するとき、かかる生地の伸長率はいずれも、３０％以上であることが好ましい。生地伸長率がこの範囲にあれば、着圧性が所望の範囲になり、また、着用者の体への追従性が高いため、着用により衣類内部の温まった空気が外部に逃げてしまい防寒性が低下するという問題が回避される。上記抱え込み時、肘曲げ時の生地の伸長率の上限は特に限定されないが、１００％以下であることができる。
【００３３】
＜ダウンジャケット着用時の衣服内温・湿度＞
本実施形態の衣類がダウンジャケットである場合、これを着用した着用者の体に温・湿度センサーを貼り、冬場の温・湿度（１０℃、湿度５０％）下、３０分間歩行時の衣服内環境を測定するときに、温度の上昇変化が５℃以下、湿度の上昇変化が２０％以内であれば、着用時に熱がこもらず、衣類内部温度の調節が可能となる。熱・湿度こもり性は、基布の通気度により調整することができる。
【実施例】
【００３４】
以下、実施例、比較例により本発明を具体的に説明するが、本発明は実施例に限定されるものではなく、本発明の技術的範囲を逸脱しない範囲において様々な変形や修正が可能である。実施例、比較例では以下の測定方法を用いた。
【００３５】
（１）カバーファクター（ＣＦ）
生機と仕上げ加工後の袋織生地の表側生地と裏側生地のＣＦを、以下の式：
ＣＦ＝Ｔ×（ＤＴ）１／２＋Ｗ×（ＤＷ）１／２
により求めた。式中、ＴとＷはそれぞれ経糸と緯糸の密度（本／インチ）であり、ＤＴとＤＷはそれぞれ経糸と緯糸の繊度（ｄｔｅｘ）である。経糸と緯糸の密度は、表側生地又は裏側生地の表面をキーエンス製マイクロスコープＶＨＸ−２０００にて５０倍に拡大した写真をもとに計測した。
【００３６】
（２）袋織生地の曲げ剛性（ｇｆ・ｃｍ２／ｃｍ）
ＫＥＳ−Ｇ２曲げ試験機を用いて、本実施形態の袋織生地全体（但し、比較例１では縫製された２枚の平織生地）の曲げ剛性をタテ方向、ヨコ方向についてそれぞれ測定した。
【００３７】
（３）通気度（ｍｌ／ｃｍ２／秒）
ＪＩＳ Ｌ １０９６（２０１０）８．２７．１に規定されている通気性Ａ法（フラジール法）に準拠して、通気度を測定した。試料の接結箇所又は縫合部が測定部の中央に位置するように取り付けて測定した。
【００３８】
（４）ダウンジャケットの着圧変化（ｈＰａ）
着用時における、抱え込み動作時の背中肩部の着圧変化、及び着用時における肘曲げ時の肘部の着圧変化を、それぞれ、エイエムテクノ社製エアパック式着圧測定器AMI３０３７−１０で測定した。
【００３９】
（５）ダウンジャケットの伸長率（％）
画像相関法により、動作時の衣料における伸長状態解析を行い、伸長率を測定した。具体的には、ダウンジャケット表面に無数のマーキングを行った後、着用時における、抱え込み動作時、及び、肘曲げ動作時の衣服上マーキングの変位を、レーザー計測社製デジタル３ＤコリレーションシステムＶＩＣ−３Ｄと高速カメラを用いて測定し、衣服の最大伸長率を算出した。抱え込み動作は、生地ヨコ方向に人体を最大約５０％伸長させた状態、肘曲げ動作は、生地タテ方向に人体を最大７０％伸長させた状態に該当する。衣服の伸長率が人体伸長状態に近ければ、衣服が人体の伸長に追従している状態を示し、衣服の伸長率が低ければ、人体の伸びに追従できず衣服がズレている状態を示す。
【００４０】
（６）ダウンジャケット着用時の衣服内温・湿度
着用者の体に温・湿度センサーを貼り、市販の綿１００％のロングＴシャツを着用した上からダウンジャケットを着用した状態で、冬場の温・湿度（１０℃、相対湿度５０％）下、３０分間歩行時の衣服内環境を測定して、歩行による温湿度変化を測定した。
【００４１】
（７）ダウン抜け重量（ｍｇ）
ダウン抜け本数は、カケンテストセンターが規定したカケンＩＩ法で測定した。具体的には、評価を行う衣類の表面に付着しているダウンを丁寧に除去し、その衣類によってＪＩＳ Ｌ １０７６（２０１２）に規定されているピリング試験用のゴム管５本を包んで二つに折り畳み、家庭用洗濯機の洗濯ネットに５本のゴム管を包んで折り畳んだ衣類を収容する。次に、衣類を収容した上記洗濯ネットとＪＩＳ Ｌ １０７６（２０１２）に規定されているピリング試験用のゴム管５本とを、内部フィルターの清掃を行ったタンブル乾燥機に入れ、５０℃で３０分間そのタンブル乾燥機を運転する。次に、同上衣類を裏返して、裏返した衣類によってＪＩＳ Ｌ １０７６（２０１２）に規定されているピリング試験用のゴム管５本を包んで二つに折り畳み、家庭用洗濯機の洗濯ネットに５本のゴム管を包んで折り畳んだ衣類を収容する。次に、衣類を収容した上記洗濯ネットとＪＩＳ Ｌ １０７６（２０１２）に規定されているピリング試験用のゴム管５本とをタンブル乾燥機に入れ、５０℃で３０分間そのタンブル乾燥機を運転する。そして、タンブル乾燥機から衣類を取り出し、衣類に付着しているダウンの重量（ｍｇ）と、タンブル乾燥機の内部および内部フィルターに付着しているダウンの重量（ｍｇ）を測定する。この合計のダウン重量がダウン抜け重量（ｍｇ）である。
【００４２】
［実施例１］
経糸と経糸にストレッチ糸としてNyFTY(pu17TxNyw33T)を用い、エアージェットルームにより、経糸密度２７０本／inch（２．５４ｃｍ）、緯糸密度１９６本／inch（２．５４ｃｍ）の経緯完全２重平織組織であり、接結箇所は一重３：１平織である、図３に示す組織の袋織生地を製織した。得られた生機を仕上げ加工で幅入れし、袋織生地を仕上げた。仕上げ後の袋織生地の接結箇所の間隔６は、４．９ｃｍであった。得られた袋織生地の糸使い、ＣＦ、組織、曲げ剛性、通気度の測定結果を以下の表１に示す。
【００４３】
仕上げ後の袋織生地を用いて、また、充填物として、倉敷紡績株式会社製のAir Flake（登録商標）（６０束）を用いて、図４に示すダウンジャケット５を作製した。生地のタテ方向がジャケットの上下方向になるよう生地を配した。得られたダウンジャケットの着圧、伸長率、衣服内の温・湿度変化、ダウン抜け重量の測定結果を、以下の表２に示す。
【００４４】
［比較例１］
経糸と経糸にNyFTY(pu17TxNyw33T)を用い、エアージェットルームにより、経糸密度１５０本／inch（２．５４ｃｍ）、緯糸密度１１０本／inch（２．５４ｃｍ）の一重平織生地を製織した。得られた生機を仕上げ加工で幅入れし、一重平織生地を仕上げた。仕上げ後の一重平織生地を、結合糸として、工業用ミシン糸であるポリエステルフィラメント諸撚り糸を用いて縫製して、実施例１の袋織生地と略同間隔の接結箇所をもつ二重の平織生地を得た。生地のタテ方向がジャケットの上下方向になるよう生地を配し、生地のヨコ方向に沿って袋状に縫製を行った。得られた二重の平織生地の糸使い、ＣＦ、組織、曲げ剛性、通気度の測定結果を以下の表１に示す。
【００４５】
仕上げ後、縫製後の二重の平織生地を用いて、また、充填物として、倉敷紡績株式会社製のAir Flake（登録商標）（６０束）を用いて、実施例１と同様に、ダウンジャケットを作製した。得られたダウンジャケットの着圧、伸長率、衣服内の温・湿度変化、ダウン抜け重量の測定結果を、以下の表２に示す。
【００４６】
［比較例２］
経糸と経糸に非ストレッチ糸としてNy22Tを用い、ウォータージェットルームにより、経糸密度４２６本／inch（２．５４ｃｍ）、緯糸密度３８９本／inch（２．５４ｃｍ）の経緯完全２重平織組織であり、接結箇所は二重織において接結点をもつである、図２に示す組織の袋織生地を製織した。得られた生機を仕上げ加工で幅入れし、袋織生地を仕上げた。仕上げ後の袋織生地の接結箇所の間隔は、実施例１のもの略同じであった。得られた袋織生地の糸使い、ＣＦ、組織、曲げ剛性、通気度の測定結果を以下の表１に示す。
【００４７】
仕上げ後の袋織生地を用いて、また、充填物として、倉敷紡績株式会社製のAir Flake（登録商標）（６０束）を用いて、実施例１と同様にダウンジャケット５を作製した。生地のタテ方向がジャケットの上下方向になるよう生地を配した。得られたダウンジャケットの着圧、伸長率、衣服内の温・湿度変化、ダウン抜け重量の測定結果を、以下の表２に示す。
【００４８】
【表１】
2019108622.tif 000003
【００４９】
【表２】
2019108622.tif 000004
【００５０】
表２に示すように、実施例１のダウンジャケットは、比較例２のダウンジャケットに比較して着圧が低く、伸長率が高いため、つっぱり感がないため、着心地が良く、かつ、着用・動作時の熱こもりがほとんどなく、衣服内の温湿度を快適に保つことができた。また、実施例１のダウンジャケットは、接結箇所に縫製部がないため、縫製時にできる縫い縮み（パッカリング）がなく、また、比較例１のダウンジャケットに比較して、特に生地タテ方向（肘曲げ動作時）の伸長性能が優れていた。一方比較例のダウンジャケットでは、人体の伸長量に追従できず、生地がズレており、つっぱり感の原因となっていることがわかる。また、実施例のダウンジャケットの袋織生地の接結箇所は一重織３：１平織組織であるため、比較例２のダウンジャケットに比較して表側生地に緯糸の密度斑がなくなく、外観品位が良好であった。
【産業上の利用可能性】
【００５１】
本発明の衣類は、高伸長性、低着圧性であり、衣類内温度を快適に保つことができるため、具体的には、ダウンウェア、ダウンジャケット、ダウンコート、ダウンベスト等の衣類だけでなく、ひざ掛け、ふとん、寝袋等にも好適に利用可能である。
【符号の説明】
【００５２】
１    経糸
２    緯糸
３    表側生地
４    裏側生地
５    ダウンジャケット
６    接結箇所の間隔（又はキルト間隔）
２０    二重織物
２１    単位織物
２２    単位織物
２３    結束糸
２４    耳
２５    縫い糸
【図１】
2019108622.tif 000005
【図２】
2019108622.tif 000006
【図３】
2019108622.tif 000007
【図４】
2019108622.tif 000008
【図５】
2019108622.tif 000009
【図６】
2019108622.tif 000010
【図７】
2019108622.tif 000011
【図８】
2019108622.tif 000012